СОДЕРЖАЩИЕ АЛЬДЕГИД СОЕДИНЕНИЯ, УДОВЛЕТВОРЯЮЩИЕ ТРЕБОВАНИЯМ ДЛЯ ПОЛУЧЕНИЯ ОТВЕРЖДАЕМЫХ ПОЛИИЗОЦИАНАТНЫХ КОМПОЗИЦИЙ

1. Отверждаемая полиизоцианатная композиция, включающая
по меньшей мере одно или более полиизоцианатное соединение,
по меньшей мере одно или более соединение катализатора тримеризации,
по меньшей мере одно или более альдегидное соединение, где альдегидное соединение выбирают из соединений, описываемых структурной формулой R-CHO, в которой СНО представляет собой альдегидную группировку и радикал R представляет собой углеводородную группу, выбираемую из алкильной, алкенильной или арильной групп, включающих от 1 до 50 атомов углерода, предпочтительно, включающих от 1 до 20 атомов углерода, и
2
по меньшей мере, одно или более соединения, выбираемые из соединений, которые включают в свою структуру карбоксамидную группу, характеризующуюся структурной формулой -CO-NH, и/или соединений, которые включают в свою структуру группу, характеризующуюся структурной формулой -CO-NH-CO-.
2
2
В которой количество эквивалентов соединений, которые включают в свою структуру карбоксамидную группу, характеризующуюся структурной формулой -CO-NH, и/или соединений, которые включают в свою структуру группу, характеризующуюся структурной формулой -CO-NH-CO-, является меньшим или равным количеству альдегидных эквивалентов, и в которой количество эквивалентов соединений, которые включают в свою структуру карбоксамидную группу, характеризующуюся структурной формулой -CO-NH, и/или соединений, которые включают в свою структуру группу, характеризующуюся структурной формулой -CO-NH-CO-, в составе отверждаемой полиизоцианатной композиции, приходящееся на количество эквивалентов катализатора тримеризации, составляет более 0,75.
2. Отверждаемая полиизоцианатная композиция по п. 1, в которой углеводородная группа R в альдегидном соединении представляет собой комбинацию из линейных, разветвленных, насыщенных, ненасыщенных, циклических и/или ациклических алифатических, ароматических или аралифатических углевородов и/или содержит 1 или более ненасыщенные связи, и/или необязательно 1 или более ароматические кольца, и/или необязательно дополнительно содержит гетероатомы, предпочтительно, выбираемые из кислорода, галогенов, азота, и/или необязательно содержит одну или более функциональные группы, включающие гетероатомы, предпочтительно, выбираемые из гидроксильной, галогенидной, карбоксильной, сложной эфирной, простой эфирной, альдегидной и/или аминной группы, а также сочетания таких групп.
3. Отверждаемая полиизоцианатная композиция по п. 1 или 2, в которой количество эквивалентов соединений, включающих карбоксамидную группу, и/или соединений, которые включают группу, характеризующуюся структурной формулой -CO-NH-CO-, приходящихся на альдегидный эквивалент, составляет от 0,0005 до 1 и предпочтительно составляет от 0,005 до 0,7 и наиболее предпочтительно составляет от 0,01 до 0,5,
1
2
1
2
3
4
3
4
1
2
1
2
4. Отверждаемая полиизоцианатная композиция по п. 1 или 2, в которой соединение, включающее группу, характеризующуюся структурной формулой -CO-NH-CO-, может представлять собой соединение, характеризующееся структурной формулой R-CO-NH-CO-R, в которой радикалы R  и R каждый независимо друг от друга выбирают из 1) водорода (Н), 2) -NRR, 3) углеводорода, содержащего от 1 до 100 атомов углерода и необязательно включающего гидроксильную, простую эфирную, галогенидную, карбоксильную, кислород, изоцианатную и/или аминную группы, в котором R и R независимо друг от друга выбирают из водорода, гидроксильной, галогенидной и углеводородной групп, где углеводородная группа предпочтительно имеет от 1 до 20 атомов углерода и необязательно включает гидроксильную, простую эфирную, галогенидную, карбоксильную, изоцианатную и/или аминные группы, где радикалы R и R могут быть связанны друг с другом, по существу, образуя циклическую структуру, включающую группу СО-NH-СО-, и где углеводородные группы в соединениях, соответствующих структурной формуле R-CO-NH-CO-R, могут представлять собой комбинацию линейных, разветвленных, насыщенных, ненасыщенных, циклическых и/или ациклических алифатических, ароматических или аралифатических углеводородов, а также смеси таких соединений.
1
2
1
2
5. Отверждаемая полиизоцианатная композиция по п. 1 или 2, в которой соединение, включающее группу, характеризующуюся структурной формулой -CO-NH-CO-, может представлять собой соединение, характеризующееся структурной формулой R-CO-NH-CO-R, в которой радикалы R и R вместе с группой -CO-NH-CO- образуют 4-12-членную циклическую структуру, включающую группу -CO-NH-CO-.
2
6
7
2 -
6
6
8
9
10 -
2
8
9
10
7
7
6. Отверждаемая полиизоцианатная композиция по п. 1 или 2, в которой соединение, включающее группу, характеризующуюся структурной формулой -CO-NH-CO-, может представлять собой соединение, включающее группу -CO-NH-CO-NH-, и может представлять собой продукт химического взаимодействия соединения, включающего карбоксамидную группу, характеризующуюся структурной формулой -CO-NH, и полиизоцианатного соединения, включающего реакционноспособную NCO группу, где указанное соединение может соответствовать структурной формуле R-CO-NH-CO-NH-R, в которой соединение, включающее карбоксамидную группу, может соответствовать структурной формуле NHCO-R, в которой радикал R  представляет собой 1) водород (H), 2) группу -NRR, 3) углеводород, предпочтительно, содержащий от 1 до 20 атомов углерода и более предпочтительно содержащий от 1 до 10 атомов углерода, который необязательно дополнительно включает в свою структуру 1-3 гидроксильные и/или простые эфирные, галогенидные и/или аминные группы, 4) фенил, или 5) толил, или 6) группу -RCO-NH, где радикал R  и R независимо друг от друга выбирают из водорода, гидроксильной, галогенидной и углеводородной групп, где углеводородные группы предпочтительно имеют от 1 до 10 атомов углерода и более предпочтительно от 1 до 6 атомов углерода, и необязательно включают гидроксильную, простую эфирную, галогенидную и/или аминную группы, и где радикал R представляет собой двухвалентный углеводородный радикал, содержащий до 8 атомов углерода, а также смеси данных карбоксамидов, и в котором соединение, включающее реакционноспособную NCO группу, соответствует структурной формуле R-NCO, в которой радикал R выбирают из водорода и углеводородной группы, где углеводородная группа имеет от 1 до 20 атомов углерода и необязательно включают гидроксильную, простую эфирную, галогенидную, карбоксильную, изоцианатную и/или аминную группы, и где указанные углеводородные группы могут представлять собой комбинацию линейных, разветвленных, насыщенных, ненасыщенных, циклическых и/или ациклических алифатических, ароматических или аралифатических гидрокарбилов, а также смеси таких соединений.
7. Отверждаемая полиизоцианатная композиция по п. 1 или 2, в которой полиизоцианатные соединения выбирают из толуолдиизоцианата, метилендифенилдиизоцианата или полиизоцианатной композиции, содержащей метилендифенилдиизоцианат, или из смеси подобных полиизоцианатов.
8. Отверждаемая полиизоцианатная композиция по п. 1 или. 2, в которой отверждаемая полиизоцианатная композиция дополнительно включает растворитель, который не имеет реакционноспособные по отношению к изоцианатам группы, и/или полиол, и/или моноольный растворитель, и/или полиольную/моноольную композицию, которые предпочтительно выбирают из сложных полиэфирных и/или простых полиэфирных полиолов, характеризующихся величиной средней молекулярной массы, предпочтительно составляющей в интервале 32-6000, и характеризующихся средней номинальной функциональностью, предпочтительно составляющей в интервале 1-8.
9. Отверждаемая полиизоцианатная композиция по п.1 или 2,в которой соединение катализатора тримеризации выбирают из одной или более органических солей, предпочтительно органическую соль выбирают из солей щелочного металла, щелочно-земельного металла и/или четвертичных аммониевых солей органических кислот, более предпочтительно выбирают из карбоксилатов и/или алкоксидов, таких как ацетат калия, гексаноат калия, этилгексаноат калия, октаноат калия, лактат калия, этоксид натрия, формиат натрия, формиат калия, ацетат натрия, бензоат калия, а также из их смесей.
10. Отверждаемая полиизоцианатная композиция по п. 1 или 2, в которой соединение катализатора тримеризации выбирают из композиции, содержащей галогенид лития (предпочтительно LiCl) и эпоксидную смолу, при условии, что количество литий-галоидных эквивалентов, соотносимое с числом эпоксидных эквивалентов, составляет в интервале 1:2-1:80, более предпочтительно составляет в интервале 1:2-1:40 и еще более предпочтительно составляет в интервале 1:4-1:30.
11. Способ получения отверждаемой полиизоцианатной композиции по пп.1-10, включающий по меньшей мере стадии
2
объединения и смешивание одного или более альдегидных соединений, одного или более полиизоцианатов и одного или более соединений, выбираемых из соединений, которые включают карбоксамидную группу, характеризующуюся структурной формулой -CO-NH, и/или соединений, которые включают группу, характеризующуюся структурной формулой -CO-NH-CO-, в соответствии с определением по пп. 1-8, и затем или одновременно
объединения и смешивание одного или более соединений катализаторов тримеризации, растворяемого в растворителе, который не включает реакционноспособные по отношению изоцианатам группы, и/или представляющий собой моноольную/полиольную композицию, которая включает сложные полиэфирные и/или простые полиэфирные полиолы, характеризующиеся величиной средней молекулярной массы, составляющей в интервале 32-6000, и характеризующиеся величиной средней номинальной функциональности, составляющей в интервале 1-8,
где количество эквивалентов соединений, которые включают группу -CO-NH-СО-, в составе отверждаемой полиизоцианатной композиции является меньшим или равным количеству эквивалентов альдегида, и в котором количество эквивалентов соединений, которые включают карбоксамидную группу, и/или соединений, которые включают группу, характеризующуюся структурной формулой -CO-NH-CO, приходящихся на количество эквивалентов катализатора тримеризации, составляет более 0,75.
2
12. Способ по п. 11, в котором исходное количество эквивалентов соединений, включающих карбоксамидную группу, характеризующуюся структурной формулой -CO-NH, составляет, предпочтительно, в 4 раза большим, чем количество эквивалентов соединения катализатора, и конечная концентрация соединения, включающего группу -CO-NH-СО-, в составе отверждаемой полиизоцианатной композиции является таковой, что отношение групп -CO-NH-CO- к количеству изоцианатных групп составляет не более 1, предпочтительно составляет не более 0,01 и наиболее предпочтительно составляет не более 0,005.
2
2
13. Способ по п. 11, в котором исходное количество эквивалентов соединений, которые включают группу, характеризующуюся структурной формулой -CO-NH, в составе полиизоцианатной композиции является меньшим или равным количеству альдегидных эквивалентов, и в котором количество эквивалентов соединений, включающих группу, характеризующуюся структурной формулой -СО-NH, и/или соединений, которые включают группу, характеризующуюся структурной формулой -CO-NH-CO-, приходящееся на количество эквивалентов катализатора тримеризации, составляет менее 4 и более 0,75, предпочтительно составляет в интервале 1-3, более предпочтительно составляет в интервале 1,2-2, наиболее предпочтительно составляет в интервале 1-1,5.
4
3
14. Способ по п. 13, где способ дополнительно включает после охлаждения композиции стадию введения добавок и/или связующих материалов, таких как опилки, древесная пыль, древесные стружки, деревянные пластины; бумага и картон, каждый из которых может являться измельченным или слоистым; песок, вермикулит, глина, цемент и другие силикаты; измельченный каучук, измельченные термопласты, измельченные термореактивные материалы; сотовые наполнители, выполненные из любого материала, подобного как картон, алюминий, дерево и пластик; металлические частицы и пластины; пробка, выполненная в форме конкретных частиц или в слоистой форме; натуральные волокна, такие как выполненные из льна, выполненные из конопли и волокна, выполненные из сизаля; синтетические волокна, такие как полиамидные волокна, полиолефиновые волокна, полиарамидные волокна, полиэфирные волокна, а также углеродные волокна; минеральные волокна, такие как стекловолокна и волокна, выполненные из каменной ваты; минеральные наполнители, таких как BaSO и CaCO; наночастицы, такие как глины, неорганические оксиды и углеродные наночастицы; стеклянные бусины, измельченное стекло, полые стеклянные бусины; вспененные или вспениваемые шарики; необработанные или обработанные отходы, такие как размолотые, рубленые, дробленые или измельченные отходы, в частности летучая зола; тканые и нетканые текстильные изделия; а также комбинации двух или более из данных материалов.
15. Стабильный промежуточный и вдальнейшем отверждаемый содержащий полиизоцианурат материал, получаемый способом по любому из пп. 13 и 14.
16. Способ дальнейшего отверждения промежуточного содержащего полиизоцианурат материала по п. 15, включающий стадию нагревания указанного промежуточного содержащего полиизоцианурат материала, который включает одно или более альдегидные соединения, при повышенной температуре, составляющей, по крайней мере, 90°C, предпочтительно составляющей, по крайней мере, 100°C, более предпочтительно составляющей, по крайней мере, 120°C наиболее предпочтительно равной или, по крайней мере, составляющей 125°C, в течение, по крайней мере, от нескольких минут и до 2 ч.
17. Способ дальнейшего отверждения промежуточного содержащего полиизоцианурат материала по п. 16, дополнительно включающий перед проведением стадии нагревания указанной композиции при повышенной температуре, составляющей, по крайней мере, 90°C, стадию дополнительного введения катализатора тримеризации к промежуточному содержащему полиизоцианурат материалу.
18. Способ дальнейшего отверждения промежуточного содержащего полиизоцианурат материала по п. 16 и 17,
4
3
дополнительно включающий перед проведением стадии нагревания указанной композиции при повышенной температуре, составляющей, по крайней мере, 90°C, стадию введения добавок и/или связующих материалов в состав промежуточного содержащего полиизоцианурат материала, таких как опилки, древесная пыль, древесные стружки, деревянные пластины; бумага и картон, каждый из которых может являться измельченным или слоистым; песок, вермикулит, глина, цемент и другие силикаты; измельченный каучук, измельченные термопласты, измельченные термореактивные материалы; сотовые наполнители, выполненные из любого материала, подобного как картон, алюминий, дерево и пластик; металлические частицы и пластины; пробка, выполненная в форме конкретных частиц или в слоистой форме; натуральные волокна, такие как выполненные из льна, выполненные из конопли и волокна, выполненные из сизаля; синтетические волокна, такие как полиамидные волокна, полиолефиновые волокна, полиарамидные волокна, полиэфирные волокна, а также углеродные волокна; минеральные волокна, такие как стекловолокна и волокна, выполненные из каменной ваты; минеральные наполнители, таких как BaSO и CaCO; наночастицы, такие как глины, неорганические оксиды и углеродные наночастицы; стеклянные бусины, измельченное стекло, полые стеклянные бусины; вспененные или вспениваемые шарики; необработанные или обработанные отходы, такие как размолотые, рубленые, дробленые или измельченные отходы, в частности летучая зола; тканые и нетканые текстильные изделия; а также комбинации двух или более из данных материалов.
19. Содержащий полиизоцианурат материал, получаемый способом по любому из пп. 16 и 17.